Brevet FR3050391A1 — publié le 20171027

L'invention concerne un procédé de fabrication additive et une pièce obtenue par un tel procédé. L'invention appartient au domaine de la fabrication additive par dépôt de matière, c'est-à-dire un procédé dans lequel de la matière en fusion est déposée par strates successives afin de réaliser une forme. Le document 5 EP 2 785 492 décrit un exemple d'un tel procédé où de la poudre métallique en fusion est déposée au moyen d'une buse de projection. Ce procédé est couramment dénommé CLAD acronyme de « Construction Laser Additive Directe ». Le procédé objet de l'invention est également adapté au prototypage rapide et à l'impression 3D par la fusion d'un filament notamment en matière 10 plastique. Ces procédés connus de l'art antérieur, diffèrent des autres procédés de fabrication additive, comme la stéréolithographie ou le frittage d'un lit poudre, par la difficulté et même l'impossibilité de réaliser des parties non supportées. La figure 1 montre un exemple de pièce (100) comportant des parties non 15 supportées. Selon cet exemple, la construction de la pièce (100) est réalisée par le dépôt de couches successives, ou stratification, empilées selon le grand axe (L) de la pièce, cet axe étant sensiblement vertical au cours de cette fabrication additive, ledit grand axe (L) constituant la direction de stratification. La première stratification est déposée sur un support (190) constitué, par exemple, par la table 20 de la machine de fabrication additive. Les parties (110, 120) non supportées de la pièce sont des parties qui, au cours de la fabrication, comprennent une surface libre et qui sont soumises à un effort comprenant une composante normale à ladite surface libre. À titre d'exemple non limitatif, le poids de ladite partie non supportée constitue un tel effort. Les exemples représentés figure 1 sont les cas 25 les plus explicites, concernant une nervure (110) ou un alésage (120) s'étendant selon une direction perpendiculaire à la direction (L) de stratification. Selon ces exemples, le dépôt de matière pour la réalisation de la nervure (110) ou pour la réalisation de la partie supérieure de l'alésage (120), est tout simplement impossible faute de couche existante pour pouvoir accrocher ledit dépôt. Dans 30 d'autres cas, relevant également de l'invention, le dépôt de matière est possible 3050391 2 mais la matière déposée s'effondre sous son propre poids. Dans la suite du document, la partie de pièce comprenant une telle surface libre d'une partie non supportée est dénommée « stratification libre ». Si dans le cas correspondant à celui de l'alésage (120), il reste possible de 5 réaliser une ébauche de la pièce par fabrication additive puis de procéder à l'alésage par enlèvement de matière, le cas de la nervure (110) reste impossible à réaliser par la technique CLAD. Or, cette technologie de fabrication offre de nombreux avantages, notamment la possibilité d'obtenir des pièces de résistance mécanique élevée, permettant la réalisation de prototypes pleinement 10 fonctionnels, en utilisant une quantité de matière proche de celle de la pièce finale. Ainsi, la réalisation d'une pièce étagée à section variable comprenant des zones en contre-dépouille par les techniques conventionnelles d'usinage par enlèvement de matière est un processus long et coûteux et la possibilité de l'utilisation de la fabrication additive pour réaliser un telle pièce, notamment à des 15 fins de prototypage constitue un avantage. L'invention vise à résoudre les difficultés de l'art antérieur et concerne à cette fin un procédé pour la fabrication additive, par dépôt de matière, d'une pièce comportant une partie non supportée, lequel procédé comprend les étapes consistant à : 20 a. déposer une première stratification de matière ; b. placer un support solide s'étendant entre ladite première stratification et la surface libre de la partie non supportée, non encore réalisée ; c. déposer la stratification libre sur ledit support et sur une surface 25 d'accrochage de la première stratification ; d. éliminer le support après la solidification de la stratification libre. Ainsi, l'utilisation d'un support rapporté et extrinsèque à la pièce, permet de soutenir la partie non supportée au cours de l'opération de fabrication additive, autorisant ainsi, à la fois, le dépôt de matière et le support mécanique de cette 30 partie au cours de l'opération de fabrication additive. 3050391 3 L'invention est avantageusement mise en oeuvre selon les modes de réalisation et les variantes exposés ci-après, lesquels sont à considérer individuellement ou selon toute combinaison techniquement opérante. Selon un mode de réalisation du procédé objet de l'invention, le support est un noyau qui est placé sur la première stratification déposée au cours de l'étape a). Ce mode de réalisation est adapté à la réalisation d'un alésage dans la pièce. Avantageusement, ledit support est constitué d'un matériau fragile ou friable. Ainsi ledit support est facilement éliminé au cours de l'étape d). Selon un autre mode de mise en oeuvre, le support est constitué d'un 10 matériau métallique. Ce mode de mise en oeuvre permet audit support de soutenir si nécessaire des efforts importants. Avantageusement, le procédé objet de l'invention comprend après l'étape d) une étape consistant à : e. conférer sa forme finale à la surface libre de la partie non supportée 15 par un usinage par enlèvement de matière. Ainsi la forme du support est déterminée par sa fonctionnalité vis-à-vis de l'opération de fabrication, forme qui diffère éventuellement de la forme de la surface libre finale. À titre d'exemple un noyau de section rectangulaire est utilisé pour soutenir la surface libre d'un alésage dont la forme finale est cylindrique. 20 Selon un exemple de mise en oeuvre du procédé objet de l'invention, la matière déposée est un acier et le support est constitué d'un alliage d'aluminium. Ainsi le support est facilement usiné à la forme appropriée. La forte diffusivité thermique du support et sa faible affinité avec le matériau déposé évitent le soudage du support et de la matière déposée. 25 Avantageusement, le support comporte un revêtement. Ainsi, ledit revêtement empêche l'accrochage et la soudure de la première couche de la stratification libre sur ledit support. Le terme revêtement est utilisé dans un sens large, il s'agit d'une couche de matière sensiblement différente du substrat. Selon le cas, il s'agit d'un revêtement permanent, d'un revêtement déposé au pinceau 30 ou par pulvérisation, tel qu'un poteyage, ou encore d'une oxydation de la surface. 3050391 4 Avantageusement, le procédé objet de l'invention comprend entre les étapes a) et b) une étape consistant à : f. réaliser une forme pour le positionnement du support. Selon les moyens mis en oeuvre, la réalisation de ladite forme met en oeuvre 5 une addition ou un enlèvement de matière. Ainsi le support est facilement positionné et maintenu en position sur la pièce en cours de réalisation. Le procédé objet de l'invention est avantageusement utilisé pour la réalisation d'une pièce comportant un alésage comprenant une direction d'extension perpendiculaire à la direction de stratification. Le procédé objet de l'invention est avantageusement utilisé pour la fabrication d'une pièce étagée de section variable. Ainsi le procédé objet de l'invention permet de réaliser ladite pièce avec une quantité de matière proche du volume de la pièce finale, de réduire et de simplifier considérablement les opérations d'usinage par enlèvement de matière, dans un temps comparable ou réduit en regard des techniques conventionnelles de réalisation de l'art antérieur. L'invention est exposée ci-après selon ses modes de réalisation préférés, nullement limitatifs, et en référence aux figures 1 à 4, dans lesquelles : - la figure 1 montre, selon une vue de face et selon une vue en coupe AA définie sur cette même figure, un exemple de pièce difficile à réaliser en fabrication additive par dépôt de matière ; - la figure 2 représente les étapes de réalisation d'une pièce comprenant un alésage, par le procédé objet de l'invention, figure 2A, selon une vue de face à l'issue de la première étape du procédé, figure 2B, selon une vue de droite et une vue de face lors de l'installation d'un noyau sur l'ébauche de la figure 2A, et figure 2C, selon une vue de gauche et une vue de face, à l'issue de la fabrication additive ; - la figure 3 montre schématiquement selon une vue de face un exemple des étapes de réalisation de l'exemple de pièce étagée de section variable de la figure 4 par la mise en oeuvre du procédé objet de l'invention selon un de ses modes de réalisation ; 3050391 5 - et la figure 4 représente selon une vue de face et une vue de gauche, un exemple de pièce étagée de section variable réalisable par le procédé objet de l'invention. Le procédé de fabrication objet de l'invention met avantageusement en 5 oeuvre un procédé et un dispositif de fabrication additive tels que décrits dans le document EP 2 785 492. Ainsi, ce procédé permet de réaliser dans la même phase de fabrication des opérations d'addition et d'enlèvement de matière. Figure 2A, selon un exemple de réalisation du procédé objet de l'invention, une première (201) partie de la pièce, dite première stratification, est réalisée par 10 fabrication additive, par exemple par le procédé CLAD, selon une direction (S) de stratification. Cette partie de pièce comprend des formes (221, 222) pour le positionnement d'un noyau. Figure 2B, le noyau (220) est positionné sur cette première stratification (201). Avantageusement, ledit noyau (220) comprend des formes, par exemple un 15 épaulement, qui coopèrent avec les formes de positionnement réalisées dans la première stratification (201). À titre d'exemple, la matière déposée par fabrication additive est un acier inoxydable et le noyau (220) est constitué d'un alliage d'aluminium. Selon la nature des matériaux constituant le noyau et la pièce, ledit noyau est par exemple badigeonné d'un poteyage avant son installation de sorte à 20 éviter toute soudure de la matière déposée avec le noyau. Selon un autre exemple de mis en oeuvre, le noyau est constitué d'un matériau fragile ou friable, tel que du sable ou du plâtre. La première stratification (201) comprend des surfaces (211, 212) d'accrochage pour sa connexion avec la deuxième partie de la pièce. 25 Figure 2C, le noyau (220) restant positionné sur la première stratification (201), la deuxième (202) partie de la pièce, dite stratification libre, est réalisée par usinage additif, par-dessus le noyau (220), la matière déposée s'étendant entre au moins une surface du noyau, laquelle surface agit comme un support et une surface d'accrochage (211, 212) de la première stratification. À l'issue de cette 30 opération le noyau est retiré, par exemple, s'il s'agit d'un noyau en aluminium, en 3050391 6 le poussant hors de son logement, éventuellement après un découpage, ou encore par usinage. Si le noyau est constitué d'un matériau fragile ou friable il est simplement cassé ou désagrégé afin de l'éliminer. Ainsi, la pièce finale comprend un alésage, à la section du noyau. Cet alésage comprend une direction 5 d'extension perpendiculaire à la direction de stratification. Selon un mode de réalisation, cet alésage fait l'objet d'un usinage de finition pour lui conférer sa forme et sa finition désirées. Figure 4 selon un exemple de mise en oeuvre, le procédé objet de l'invention est adapté à la fabrication d'une pièce étagée (400) de section variable. Selon cet 10 exemple schématique, l'obtention d'une telle pièce par un usinage par enlèvement de matière, nécessite de tailler celle-ci dans un volume (490) de matière important avec des difficultés de positionnement et d'ablocage. Selon un exemple non limitatif, ladite pièce comprend un premier tronçon (401) et une pluralité de plateaux (402, 404) liés entre eux par des connecteurs (403, 405). Selon cet 15 exemple, par simplicité de représentation, les plateaux (402, 404) sont contenus dans des plans parallèles et les connecteurs (403) s'étendent sensiblement dans des directions normales auxdits plans. Ceci ne constitue cependant pas une limitation du procédé objet de l'invention, de même que les formes arbitrairement représentées des plateaux et des connecteurs, pas plus que l'épaisseur constante 20 des plateaux. Le procédé objet de l'invention est avantageusement utilisé pour réaliser une telle pièce (400). Figure 3A, selon un exemple de réalisation, le procédé objet de l'invention comprend une première étape de fabrication additive consistant, par exemple, à réaliser l'ébauche (301) du premier tronçon. La fabrication additive de ladite 25 ébauche (301) est réalisée selon une direction (S) de stratification verticale. Ainsi, l'ébauche (301) du premier tronçon constitue la première stratification pour la mise en oeuvre du procédé objet de l'invention. Avantageusement, cette opération de fabrication additive comprend également la réalisation d'une forme (311) pour le positionnement d'un support, par exemple sous la forme d'un épaulement. Le 30 matériau déposé est par exemple un acier. Alternativement, la forme (311) de 3050391 7 positionnement est réalisée par enlèvement de matière, en usinant l'ébauche (301) obtenue par fabrication additive. L'ébauche (301) du premier tronçon comprend également une surface d'accrochage (312), constituée, par exemple, de l'extrémité de la forme de positionnement. Selon des exemples de réalisation, 5 non détaillés, la forme de la surface d'accrochage (312) est conçue de sorte à favoriser sa résistance aux sollicitations mécaniques subies par la pièce en service et comporte des creux ou des reliefs pour, notamment, augmenter la surface développée de contact entre deux stratifications, lesdits creux ou reliefs étant réalisés en fabrication additive ou en usinage par enlèvement de matière. 10 Selon un mode de réalisation, la surface d'accrochage (312) est décapée par enlèvement de matière, par exemple par meulage ou brossage afin de favoriser l'accrochage de la stratification libre sur celle-ci. Figure 3B, un support (310) en deux parties est installé et serré sur l'ébauche (301) du premier tronçon, centré sur la forme (311) de positionnement 15 et laissant émerger la surface (312) d'accrochage. Ledit support (310) est par exemple constitué d'une plaque d'aluminium. Figure 3C, les ébauches (302, 303) du premier plateau et du premier connecteur sont réalisées par fabrication additive, en déposant une stratification de matière, qui vis-à-vis du procédé objet de l'invention constitue la stratification 20 libre, sur le support (310) et sur la surface d'accrochage (312), ledit support étant serré sur l'ébauche (301) du premier tronçon. Avantageusement, l'ébauche (303) du connecteur comprend un aménagement (313) pour y positionner un support, lequel aménagement étant obtenu lors de l'opération de fabrication additive ou par une opération d'usinage par enlèvement de matière subséquente, ainsi qu'une 25 surface d'accrochage (314). Ainsi, l'ébauche (303) du connecteur devient, vis-à-vis du procédé objet de l'invention, la première stratification pour l'opération de fabrication additive subséquente. L'ébauche (302) du premier plateau, selon cet exemple de mise en oeuvre est clairement une stratification libre qui n'est pas réalisable directement par un 30 procédé de fabrication additive de type CLAD sans la mise en oeuvre du procédé 3050391 8 objet de l'invention. Optionnellement, les ébauches (302, 303) du plateau et du connecteur font l'objet d'un usinage de finition ou de semi-finition par enlèvement de matière. Le support (310) permet également de rigidifier l'ensemble, afin de faciliter cet 5 usinage. Selon cet exemple schématisé de réalisation, la surface libre du plateau est orientée perpendiculairement à l'axe vertical. En pratique cette orientation ne constitue pas une limitation du procédé objet de l'invention, et selon des variantes non détaillées, ladite surface libre est inclinée par rapport à cette direction, le pied 10 du plateau, reliant celui-ci au premier tronçon, étant par exemple plus épais. Une telle configuration est obtenue, soit en utilisant un support dont la surface supportant la surface libre est elle-même inclinée, soit en usinant par enlèvement de matière, l'ébauche (302) du plateau, obtenue par addition de matière. Figure 3D, un support (315) en deux parties est fixé sur l'ébauche (303) du 15 premier connecteur, en laissant émerger la surface d'accrochage (314) de ladite ébauche (303). Ce support (315) permet de réaliser, par fabrication additive, l'ébauche (304) du deuxième plateau, constituant une stratification libre, et l'ébauche (305) du deuxième connecteur. De la même manière que pour le premier plateau, l'obtention d'une surface 20 libre inclinée par rapport à l'horizontale est obtenue, le cas échéant, par l'utilisation d'un support dont la surface supportant la surface libre du plateau est elle-même inclinée. L'utilisation d'un dispositif de fabrication additive tel que décrit dans le document EP 2 785 492, permet si nécessaire, de mesurer précisément la position des supports (310, 315) dans l'espace de la machine et de les usiner afin 25 de localiser parfaitement, en forme et en orientation, la surface supportant la stratification libre lors de l'opération d'addition de matière. À cette fin, le support est avantageusement réalisé dans un matériau facilement usinable à grande vitesse avec des efforts de coupe réduits, tel qu'un alliage d'aluminium. Les opérations décrites ci-avant sont répétées jusqu'à la réalisation complète 30 de la pièce. Les supports (310, 315) sont alors démontés. 3050391 9 Selon un mode de réalisation alternatif, la pièce est réalisée comme décrit ci-dessus mais par tronçons comprenant un nombre réduit de plateaux et de connecteurs, lesdits tronçons étant ensuite soudés entre eux afin de constituer la pièce. 5 Alternativement également, le tronçon constituant la première stratification vis-à-vis du procédé objet de l'invention, n'est pas obtenu par un procédé de fabrication additive mais par tout autre procédé d'usinage, formage ou moulage. La description ci-avant et les exemples de réalisation, montrent que l'invention atteint le but visé, à savoir qu'elle permet la réalisation par un procédé 10 de fabrication additive par dépôt tel que le procédé CLAD, d'une pièce comportant des surfaces non-supportées au cours de la fabrication. REVENDICATIONS1. Procédé pour la fabrication additive, par dépôt de matière, d'une pièce comportant une partie non supportée, lequel procédé comprend les étapes consistant à : a. déposer une première stratification (201) de matière ; b. placer un support solide (220, 310, 315) s'étendant entre ladite première stratification et la surface libre de la partie non supportée non encore réalisée ; c. déposer une stratification, dite stratification libre, sur ledit support et sur une surface d'accrochage (211, 212, 312, 314) de la première stratification ; d. éliminer le support (220, 310, 315) après la solidification de la stratification libre. 2. Procédé selon la revendication 1, dans lequel le support est un noyau (220) qui est placé sur la première stratification déposée au cours de l'étape a). 3. Procédé selon la revendication 2, dans lequel le support est constitué d'un matériau fragile ou friable. 4. Procédé selon la revendication 1, dans lequel le support (220, 310, 315) est constitué d'un matériau métallique. 5. Procédé selon la revendication 1, comprenant après l'étape d) une étape consistant à : e. conférer sa forme finale à la surface libre de la partie non supportée par un usinage par enlèvement de matière. 6. Procédé selon la revendication 1, dans lequel la matière déposée est un acier et dans lequel le support (210, 310, 315) est constitué d'un alliage d'aluminium. 3050391 11 7. Procédé selon la revendication 1, dans lequel le support comporte un revêtement. 8. Procédé selon la revendication 1, comprenant entre les étapes a) et b) une étape consistant à : 5 f. réaliser une forme (211, 212, 311, 313) pour le positionnement du support (220, 310, 315). 9. Utilisation du procédé selon la revendication 1, pour la réalisation d'une pièce comportant un alésage comprenant une direction d'extension perpendiculaire à la direction de stratification. 10 10. Utilisation du procédé selon la revendication 1, pour la fabrication d'une pièce (400) étagée à section variable.